한편 , 별도 의 용기 에 , 이온 교환수 50 부 , 유화제 로서 도데 실 벤젠술폰산 나트륨 0 . 5 부 , ( 메트 ) 아크릴산 에스테르 단량체 로서 의 2 - 에틸 헥 실아 크릴 레이트 65 부 , 방향 족 비닐 단량체 로서 의 스티렌 30 부 , 산기 함유 단량체 로서 의 아크릴산 4 부 , 및 가교 성 단량체 로서 의 알릴 메타크릴 레이트 1 부 를 공급 하 고 , 혼합 함 으로써 , 단량체 혼합물 을 얻 었 다 . 당해 단량체 혼합물 을 4 시간 에 걸쳐 상기 반응기 에 연속 적 으로 첨가 하 여 중합 을 실시 했 다 . 또한 , 단량체 혼합물 의 첨가 중 에 는 , 온도 60 ℃ 하 에서 중합 반응 을 계속 했 다 . 첨가 종료 후 , 온도 70 ℃ 하 에서 3 시간 더 교반 하 여 중합 반응 을 종료 시키 고 , 결착 재 로서 , 비 복합 중합체 인 아크릴 중합체 를 포함 하 는 수분 산액 을 조제 했 다 . 이 아크릴 중합체 ( 비 복합 중합체 ) 의 유리 전이 온도 를 상술 한 방법 으로 측정 한 결과 , - 10 ℃ 였 다 .